조인트 컴 파운드 의 제조 점도 는 보통 조인트 컴 파운드 용 브 라벤더 단위 로 400 ~ 600 BU 수준 이 며 , 점토 및 히드록시 에틸 셀룰로오스 의 혼 합량 이 많 을수록 최종 도달 하 는 점도 의 점유 율 이 높 아 지 며 상대 적 으로 히드록시 프로필 메틸셀룰로오스 의 사용량 이 적어지 게 된다 . 종전 까지 의 기술 은 적절 한 흐름 저항성 을 유지 하 기 위하 여 보수성 이 없 는 점토 함량 을 늘이 거나 보수성 이 상당히 낮 은 히드록시 에틸 셀룰로오스 를 적용 함 으로서 보수성 은 우수 하나 흐름 저항성 이 낮 은 히드록시 프로필 메틸셀룰로오스 의 단점 을 보완 하 여 흐름 저항성 을 확보 하 여 작업 성 을 향상 하 려는 방법 이 었 으나 , 이 방법 은 조인트 컴 파운드 의 주요 요구 특성 인 보수성 의 열화 로 라텍스 와 연계 된 테이프 부착 성 의 저하 , 작업 가능 시간 의 단축 과 같 은 문제점 을 가지 고 있 다 . 그러므로 부착 성 의 개선 을 위해 라텍스 함량 의 증가 에 의한 원재료 비 상승 으로 경제 적 손실 과 최종 마무리 작업 을 위한 샌 딩시 샌 딩 력 의 저하 와 같 은 작업 성 의 어려움 까지 동반 되 고 있 다 . 특히 점토 ( Clay ) 는 보수력 의 한계 및 품질 균일성 이 낮 아 조인트 컴 파운드 제조 업체 에서 점토 ( Clay ) 의 사용량 을 줄이 거나 배제 하 는 방향 으로 제품 의 품질 을 유도 하 고 있 다 . 그러므로 보수 성 및 흐름 저항성 을 충분히 갖 는 히드록시 프로필 메틸셀룰로오스 의 개발 이 절실히 요구 되 고 있 으나 아직 까지 이 에 대한 해결책 은 없 는 실정 이 다 .